ШИХТА ДЛЯ ПРОИЗВОДСТВА ПОРИСТОГО ЗАПОЛНИТЕЛЯ
MIXTURE FOR PRODUCING POROUS AGGREGATE

Изобретение относится к производству пористых заполнителей для бетонов.
Известна шихта для производства пористого заполнителя, содержащая, маc.%: глина монтмориллонитовая 35,0-38,0; уголь 5,0-6,0; доломит 36,0-50,0 [1].
Задачей изобретения является повышение прочности пористого заполнителя, полученного из шихты.
Технический результат достигается тем, что шихта для производства пористого заполнителя, содержащая глину монтмориллонитовую и уголь, дополнительно содержит криолит и молотый кварцевый песок при следующем соотношении компонентов, мас.%: глина монтмориллонитовая 89,0-90,0; уголь 2,0-3,0; криолит 2,0-4,0; молотый кварцевый песок 4,0-6,0.
В таблице приведены составы шихты для производства пористого заполнителя.
Таблица
Компоненты
Состав, мас.%:
1
2
3
Глина монтмориллонитовая
89,0
89,5
90,0
Уголь
3,0
2,5
2,0
Криолит
4,0
3,0
2,0
Молотый кварцевый песок
4,0
5,0
6,0
Прочность на сжатие, МПа
не менее 3
не менее 3
не менее 3
В составе шихты для производства пористого заполнителя используют глины монтмориллонитовые, включающие Аl-монтмориллонит и Fe-монтмориллонит (нонтронит).
2
Компоненты сырьевой смеси дозируют в требуемых количествах. Уголь и кварцевый песок по отдельности размалывают до порошкообразного состояния (удельная поверхность 3000-3500 см/г), смешивают, добавляют глину монтмориллонитовую, криолит и вновь смешивают. Полученную шихту увлажняют до 18-20% и формуют из нее гранулы размером 20-40 мм, которые сушат до влажности не более 6% и обжигают при температуре 1000-1100°C.
Источники информации
1. SU 1161500, C04B 31/00, 1985.